硬質粉末20~60に水性エマルジョン20~50及び発泡剤3~15を混合してエマルジョンとした混合物を、ベース材の表面又は表裏両面に塗布してシート素材とし、当該シート素材を乾燥した後加熱し、前記発泡剤を発泡させたことを特徴とする研磨シートの製造方法。硬質粉末は、ホワイトアランダム、炭素粉末、ダイア粉、グリーンアランダムよりなる混合物を60メッシュ~10000メッシュとした粉末であることを特徴とする請求項1記載の研磨シートの製造方法。発泡は、130°C~180°Cで加熱し、4秒~20秒間維持することを特徴とした請求項1記載の研磨シートの製造方法。加熱は、130°C~180°Cで4秒~20秒間接触加熱又は130°C~180°Cで10秒~25秒間熱風加熱とすることを特徴とした請求項1記載の研磨シートの製造方法。ベース材は、硬質粉末、水性エマルジョン、又は発泡剤よりなる混合物を帯状に塗布し、当該塗布したベース材を乾燥し、ついで発泡処理したことを特徴とする請求項1記載の研磨シートの製造方法。請求項1記載の方法により製造したことを特徴とする研磨シート。従来知られている研磨シートは、ベースシートがスポンジその他弾性シートよりなり、これにより研磨層が被研磨面に弾力当接できる方式であった。しかし、研磨層には弾性がなかったので、精密仕上げにおいてはフィット性に劣るおそれがあった。この発明は、ベースシートに変形可能な弾性を付与すると共に、研磨層にも弾性を付与して被研磨面と研磨層とのフィット性を改善したものである。即ち、この発明は、硬質粉末20~60に水性エマルジョン20~50及び発泡剤3~15を混合してエマルジョンとした混合物を、ベース材の表面又は表裏両面に塗布してシート素材とし、当該シート素材を乾燥した後加熱し、前記発泡剤を発泡させたことを特徴とする研磨シートの製造方法である。また、前記硬質粉末は、ホワイトアランダム、炭素粉末、ダイア粉、グリーンアランダムよりなる混合物を60メッシュ~10000メッシュにしたものであるが、通常の物品は500メッシュ~4000メッシュとした粉末が多用される。また、前記発泡は、130°C~180°Cで4秒~20秒間加熱とすることが好ましい。また、前記加熱は、130°C~180°Cで4秒~20秒間接触加熱又は130°C~180°Cで10秒~25秒間熱風加熱とすることが好ましい。そして、上記製造方法により弾性かつ柔軟性のある研磨シートを製造することができた。前記のように、研磨層とベースを発泡させたので、研磨シートと被研磨面とのフィット性を改善して表面研磨の効力を増大したものである。前記のように、この発明はベースシートのみならず、研磨層にも弾性を付与する点に特徴がある。この発明の研磨剤に加入する発泡剤の量は3~15であるが、発泡剤は研磨層のみならずベースシートにも入り込み、共に発泡効果を付与する。従って、ベースシート及び研磨層が共に発泡し弾性が付与されるので、被研磨面の平面性の良否にかかわらず、均等に研磨することができる。この発明によれば、ベースシートへ発泡剤入り研磨剤を塗布するので、発泡剤は研磨剤の層は勿論のこと、ベースシート内にも入り込む。従って、前記処理した素材を加熱発泡すれば、ベースシートと研磨層とが共に発泡し、全体がスポンジ状の研磨シートとなる。従ってこの研磨シートを使用すれば前記のように、研磨シートが被研磨面によくフィットし、平面性良好な研磨面が生じるので、均等かつ精密に表面研磨ができる。この発明によれば、ベースシート及び研磨層が共に発泡するので、同質の発泡シートとなり研磨層が被研磨面に良くフィットする効果がある。従って、この研磨シートを被研磨面に当接し摺動させて研磨すれば、研磨シートと被研磨面とが均等にフィットし、平面性良好な研磨により鏡面を容易に得ることができる効果がある。また、被研磨面の全面が均等圧で研磨されるので、研磨むらがなく、容易に鏡面研磨することができる効果がある。また、全体が一様の品質であるから、均等の研磨力を付与すれば自然に均等研磨できる効果がある。この発明は、布地、不織布、又は合成樹脂発泡体よりなるベース材2に接着剤6と硬質粉末7及び発泡剤8よりなる混合物を塗布してシート素材5を得る。このシート素材5を乾燥し、前記混合物を定着した後これを130°C~180°Cに加熱してシート素材5中の発泡剤8を発泡させ、柔軟な研磨シート1を得た。研磨シート1の表面に商品名又は研磨すべき対象物、その他任意のキャラクターを印刷して商品とする。前記印刷は商品の品質表示、使用対象物、使用方法、その他商品の販売又は使用の理解を深めるための文字、図形などであって制限はないが、使用中も区別化の目的を達成する程度の保存性を有することが好ましい。また、ベース材2の少なくとも塗布面は多孔質又は凹凸を有し、塗布物が浸み込むようにしてある。この発明は、図1に示すようにホワイトアランダム、炭素粉、ダイア粉、グリーンアランダムよりなる硬質粉末500メッシュ~4000メッシュ20~60に水性エマルジョン接着剤主としてアクリル系及び酢酸ビニル系20~50と発泡剤3~15と着色料と水粘度調整用適量を混合してエマルジョンとする容量とする。この混合物を刷毛塗布、ロール塗布、又は吹き付けにより布地、不織布、合成樹脂発泡シートなどのベース材2に塗布し、シート素材5とする。このシート素材5を20°C~30°Cで低温通風乾燥し、前記混合物を定着させた後、130°C~180°Cで4秒~20秒間に亘り加熱し、発泡剤8を発泡させる。この発泡は、加熱物130°C~180°Cを4秒から10秒当接して加熱発泡する接触加熱の場合と、熱風吹き付けによる加熱発泡10秒~25秒間の場合とがあるが、何れも採用することができる。この発明における発泡剤8は、塗布面からベース材2内へ浸入するので塗布層3とベース材2の表面との境界はなくなり、一様に発泡する。従って、研磨シート1は塗布層3と一体的弾性シートとなり、研磨時の当接圧が不均等になるおそれはない。図中4は研磨シート1表面に設けた印刷文字又は図形である。この発明の他の実施例を図2に基づいて説明する。図2bに示すように、ベース材2の上下両面に塗布層3、3を設ける。塗布層3に発泡剤8が加入されているので、塗布層3からベース材2内へ発泡剤が浸入し、塗布層3及びベース材2内で発泡剤が発泡するので塗布層とベース材とが一体となり、塗布層3とベース材2の表面との境界がなくなる。従って、研磨シート1の使用時には、研磨シート1全体が被研磨面にフィットして均一で高精度な研磨ができる。この発明の他の実施例を図3に基づいて説明する。粉末研磨材500メッシュ~4000メッシュ20~60重量、以下同じと水性エマルジョン接着剤アクリル系又は酢酸ビニル系20~50及び発泡剤3~15よりなる混合物の塗布材12又は水性エマルジョン接着剤30~60と発泡剤3~15とよりなる塗布材13を塗布し、予備乾燥した後、130°C~180°Cで加熱発泡15すると、繊維を含んだ弾性シート16、17ができる。弾性シート16の上面及び下面もしくは弾性シート17の上面に粉末研磨材20~60と水性エマルジョン接着剤30~60及び発泡剤3~15の混合物をそれぞれ塗布してシート材18、19を得る。このシート材18、19を130°C~180°Cで加熱発泡処理20すれば、研磨材入り研磨シート21、22ができる。前記実施例は、弾性シートベースシートと研磨層とが共に発泡しているので研磨シート21、22は全体一様に発泡しており、均質弾性シートである。従って、研磨に使用すれば被研磨面へ均等に当接し、均質の鏡面研磨にすることができる。